(57)【要約】  【課題】  隔壁の頂部に電極を形成する場合、蛍光体層を覆うような不良が生じ難い、ＰＤＰの製造方法を提供する。  【解決手段】  前面板９０及び背面板９１が放電空間を挟んで対設され、背面板９１における前面板９０と対向している面上に、複数の隔壁１０６が並設され、当該隔壁１０６に沿って、複数の放電セルが配設されるプラズマディスプレイパネルの製造方法であって、支持フィルム２０１の表面に形成されたガイド電極前駆体２０２を隔壁１０６の頂部１０６ａに転写する転写ステップと、隔壁１０６の頂部１０６ａに転写されたガイド電極前駆体２０２を加熱してガイド電極１０８を形成する加熱ステップとを有する。  【選択図】  図２
2005310446.tif 000002
【特許請求の範囲】
【請求項１】
第１基板及び第２基板が放電空間を挟んで対設され、前記第２基板における前記第１基板と対向している面上に、複数の隔壁が並設され、当該隔壁に沿って、複数の放電セルが配設されるプラズマディスプレイパネルの製造方法であって、
転写物保持体表面に形成された導電性材料を含む転写層を前記隔壁の頂部に転写する転写ステップと、
転写された前記転写層を加熱して導電体層を形成する加熱ステップと
を有することを特徴とするプラズマディスプレイパネルの製造方法。
【請求項２】
前記転写ステップ前において、
前記隔壁の少なくとも側面部に蛍光体を塗布する塗布ステップと、
前記隔壁の側面部に塗布された前記蛍光体の一部を取り除き、または変形させることにより、前記蛍光体に段部を形成する段部形成ステップと
を有することを特徴とする請求項１に記載のプラズマディスプレイパネルの製造方法。
【請求項３】
前記段部形成ステップでは、前記隔壁の頂部及びその周辺に粘着性を有する弾性体を押し付け、前記隔壁の側面部に塗布された蛍光体の一部を前記表面に付着させることを特徴とする請求項２に記載のプラズマディスプレイパネルの製造方法。
【請求項４】
前記段部形成ステップでは、前記隔壁の頂部及びその周辺に弾性体を押し付け、前記隔壁の側面部に塗布された蛍光体の一部を変形させることを特徴とする請求項２に記載のプラズマディスプレイパネルの製造方法。
【請求項５】
前記弾性体は、円筒状または筒状の回転自在なローラであり、当該ローラを前記隔壁の頂部に押し当てつつ、移動させることにより、前記段部を形成することを特徴とする請求項３または４に記載のプラズマディスプレイパネルの製造方法。
【請求項６】
前記段部形成ステップでは、その表面に突起部が設けられたローラを回転させながら前記隔壁の頂部に押し付け、前記隔壁の側面部に塗布された蛍光体の一部を擦り取ることを特徴とする請求項２に記載のプラズマディスプレイパネルの製造方法。
【請求項７】
前記突起部は、前記ローラ表面に設けられた起毛であることを特徴とする請求項６に記載のプラズマディスプレイパネルの製造方法。
【発明の詳細な説明】
【技術分野】
【０００１】
本発明は、プラズマディスプレイパネル（以下、「ＰＤＰ」という。）に関し、特に、隔壁の頂部に電極を形成する際の歩留まりを向上させる技術に関する。
【背景技術】
【０００２】
近年、コンピュータやテレビ等に用いられているディスプレイ装置において、プラズマディスプレイパネル（以下、「ＰＤＰ」という。）は、大型で薄型軽量化を実現することのできるディスプレイデバイスとして注目されている。
図８は、一般的な交流型（ＡＣ型）ＰＤＰ１０００の概略図である。
ＰＤＰ１０００は、互いに主面を対向させて配設された前面板１０９０および背面板１０９１から構成される。
【０００３】
前面板１０９０は、前面ガラス基板１１０１と、表示電極１１０２と、誘電体層１１２３と、保護層１１１４とからなる。
前面ガラス基板１１０１は、前面板１０９０のベースとなるガラス基板で、この前面ガラス基板１１０１上に、透明電極とバス電極とからなる表示電極１１０２及び１１０３が形成されている。
【０００４】
表示電極１１０２及び１１０３が形成された前面ガラス基板１１０１の表面は、誘電体層１１２３で覆われ、さらに、保護層１１１４によって覆われている。
背面板１０９１は、背面ガラス基板１０５１と、アドレス電極１１０７と、誘電体層１１２３と、隔壁１１０６と、隣接する隔壁１１０６どうしの間隙（以下、「隔壁溝」という。）の壁面に形成された蛍光体層１１１５とからなる。
【０００５】
前面板１０９０及び背面板１０９１は、重ねられた状態でその周囲を未図示の封止材により封着され、内部に放電空間が形成される。
この放電空間には、放電ガスが封入される。
隣り合う一対の表示電極１１０２及び１１０３と、１本のアドレス電極１１０７とが、放電空間を挟んで立体的に交叉する領域の近傍が画像表示に寄与するセルとなる。
【０００６】
１つのセルには、対をなす２本の電極、即ち、表示電極１１０２及び表示電極１１０３が並設される。
放電空間では、維持放電により発生した紫外線が、蛍光体層１１１５に照射されることにより、この紫外線が可視光に変換され、セルが点灯し、画像が表示される。
ところで、前面板１０９０と背面板１０９１とが最も近接する場所は、隔壁１１０６の頂部１１０６ａ付近（以下、「間隙部」という。）である。
【０００７】
この間隙部における間隙は、無いことが望ましいが、実際には、製造誤差などにより、最大１０μｍ程度の隙間が生じる場合があり、その間隙から隣接するセルとの間で、いわゆるクロストークと呼ばれる誤放電が生じることがある。
近年、このようなクロストークの発生を防止するための技術が開発されており、例えば、クロストーク発生時における放電経路上に電極を配置して、電位的な障壁を設け、クロストークを防止するＰＤＰがある。（例えば、特許文献１）
この特許文献１のＰＤＰでは、異なるセルに属する隣り合う表示電極間に、表示電極と並行して、第４の電極を設け、表示電極の長手方向と直交する方向に進行するクロストークの発生を防止している。
【０００８】
上述の公知技術をヒントに、隔壁１１０６の頂部１１０６ａと対向する前面板１０９０の表面、即ち、保護層１１１４上に第４の電極を形成し、表示電極の長手方向に進行するクロストーク、即ち、前記間隙部を放電経路とするクロストークの発生を防止することが考えられる。
このように、前面板に第４の電極を形成することで、表示電極の長手方向に進行するクロストークを防止することができるが、前面板と背面板とを組み合わせる際、前面板における第４の電極の配設位置と、背面板における隔壁の配設位置とが一致しなければ、第４の電極の位置がセル内に入り込み、発光光の透過を阻害して発光効率を低下させる恐れがある。
【０００９】
そこで、背面板における隔壁１１０６の頂部１１０６ａに第４の電極１１０８を配設して組み合わせ誤差による影響を排除し、上述の発光効率の低下を招かないようにすることが考えられる。
【特許文献１】特開２００１−３４２２８号公報
【発明の開示】
【発明が解決しようとする課題】
【００１０】
隔壁１１０６の頂部１１０６ａに第４の電極を形成する場合、隔壁１１０６の側面部に蛍光体層１１１５を形成した後に、図９に示すようにスクリーン印刷やディスペンサなどを用い、第４の電極１１０８の基材となるＡｇ粒子のような導電性の材料を含むペーストあるいはインキ（以下、「導電性材料」という。）を隔壁の頂部に塗布して焼成することが一般的であるが、以下の問題が生じることが判明した。
【００１１】
即ち、隔壁１１０６の幅が通常４０μｍ程度と狭く、塗布した導電性材料１１０８ａが、図１０に示すように、隔壁１１０６の頂部１１０６ａから垂れ落ち、隔壁１１０６の側面部上や底面上に形成された蛍光体層１１１５を覆ってしまう場合がある。このように、導電性材料１１０８ａが蛍光体層１１１５の表面を覆うと、通常、この導電性材料１１０８ａが遮光性の金属を含んでいるため、蛍光体層１１１５の発光効率の低下を招くこととなる。
【００１２】
本発明は、このような問題を解決しようとなされたものであって、隔壁の頂部に電極を形成する場合、電極が蛍光体層を覆う不良が生じ難い、ＰＤＰの製造方法を提供することを目的とする。
【課題を解決するための手段】
【００１３】
前記目的を達成するために、本発明のプラズマディスプレイパネルの製造方法は、以下を特徴とする。
（１）  第１基板及び第２基板が放電空間を挟んで対設され、前記第２基板における前記第１基板と対向している面上に、複数の隔壁が並設され、当該隔壁に沿って、複数の放電セルが配設されるプラズマディスプレイパネルの製造方法であって、転写物保持体表面に形成された導電性材料を含む転写層を前記隔壁の頂部に転写する転写ステップと、転写された前記転写層を加熱して導電体層を形成する加熱ステップとを有する。
（２）  上記（１）のプラズマディスプレイパネルの製造方法において、前記転写ステップ前において、前記隔壁の少なくとも側面部に蛍光体を塗布する塗布ステップと、前記隔壁の側面部に塗布された前記蛍光体の一部を取り除き、または変形させることにより、前記蛍光体に段部を形成する段部形成ステップとを有する。
（３）  上記（２）のプラズマディスプレイパネルの製造方法において、前記段部形成ステップでは、前記隔壁の頂部及びその周辺に粘着性を有する弾性体を押し付け、前記隔壁の側面部に塗布された蛍光体の一部を前記表面に付着させる。
（４）  上記（２）のプラズマディスプレイパネルの製造方法において、前記段部形成ステップでは、前記隔壁の頂部及びその周辺に弾性体を押し付け、前記隔壁の側面部に塗布された蛍光体の一部を変形させる。
（５）  上記（３）または（４）のプラズマディスプレイパネルの製造方法において、前記弾性体は、円筒状または筒状の回転自在なローラであり、当該ローラを前記隔壁の頂部に押し当てつつ、移動させることにより、前記段部を形成する。
（６）  上記（２）のプラズマディスプレイパネルの製造方法において、前記段部形成ステップでは、その表面に突起部が設けられたローラを回転させながら前記隔壁の頂部に押し付け、前記隔壁の側面部に塗布された蛍光体の一部を擦り取る。
（７）  上記（６）のプラズマディスプレイパネルの製造方法において、前記突起部は、前記ローラ表面に設けられた起毛である。
【発明の効果】
【００１４】
一般に、転写印刷により転写される転写層は、ディスペンサやスクリーン印刷法などで用いられるインクやペーストなどよりも流動性に乏しい。
前記（１）の構成により、導電性材料を含む流動し難い転写層が前記隔壁の頂部に転写されるので、転写層が前記隔壁の頂部から垂れ落ち難い。
つまり、隔壁の頂部に形成される導電体層、即ち、電極が、蛍光体層を覆う不良が生じ難い。
【００１５】
前記（２）の構成により、蛍光体の側面に段部があるので、第２基板上に隔壁及び蛍光体層が形成された後、転写された導電性材料を含む転写層が、万が一流動性を有し、隔壁表面を伝って隔壁の頂部から隔壁側面側へと垂れ落ちる場合であっても、前記段部により前記垂れ落ちが抑止されることとなるので、蛍光体層の段部よりも下の領域において、前記材料により蛍光体層表面が覆われることが抑止される。
【００１６】
ちなみに、前記段部よりも上側の隔壁の側面部においては、蛍光体層が全く存在しない場合と、僅かに残っている場合などが考えられるが、どちらの場合であっても、前記垂れ落ちの抑止効果を奏する。
前記（３）の構成により、前記弾性体の表面が粘着性を有しているので、前記弾性体が前記蛍光体に押し付けられるとき、前記蛍光体の一部が剥離することとなり、段部が形成されることとなる。
【００１７】
前記（４）の構成により、前記蛍光体の一部を変形させることにより、前記段部が形成されるので、屑の発生が免れることとなり、屑を除去するなどの後処理工程を設ける必要がない。
前記（５）の構成により、前記ローラを隔壁の頂部に押し当てつつ移動させることにより、簡単に蛍光体に段部が形成される。
【００１８】
前記（６）の構成により、前記ローラを回転させ、隔壁の頂部に押し当てつつ移動させることにより、簡単に蛍光体に段部が形成される。
前記（７）の構成により、前記起毛が蛍光体を掻き取るので、効率的に前記段部が形成される。
【発明を実施するための最良の形態】
【００１９】
（実施の形態１）
（構成）
本発明の実施の形態１について、図面を参照しながら詳細に説明する。
図１は、本発明の実施の形態１におけるＰＤＰ１００の概略図である。
ＰＤＰ１００は、互いに主面を対向させて配設された前面板９０および背面板９１から構成される。
【００２０】
図中、ｚ方向がＰＤＰの厚み方向、ｘｙ平面がＰＤＰ面に平行な平面に相当する。
前面板９０は、前面ガラス基板１０１と、表示電極１０２及び１０３と、誘電体層１１３と、保護層１１４とからなる。
前面ガラス基板１０１は、前面板９０のベースとなるガラス基板であり、この前面ガラス基板１０１上に表示電極１０２及び１０３が形成されている。
【００２１】
表示電極１０２及び１０３は、それぞれＩＴＯ、ＳｎＯ2、またはＺｎＯ等の導電性金属酸化物を列状に複数形成した透明電極上にＡｇを含む導電性材料からなるバス電極が積層されてなる。
ここで、１つのセルに着目したとき、このセル内を２つの表示電極１０２及び１０３が横切る。
【００２２】
誘電体層１１３は、表示電極１０２及び１０３が形成された前面ガラス基板１０１の表面全体を覆う誘電物質からなる層であって、一般的に、鉛系低融点ガラスが用いられているが、ビスマス系低融点ガラス、或いは鉛系低融点ガラスとビスマス系低融点ガラスの積層物で形成しても良い。
保護層１１４は、酸化マグネシウム（ＭｇＯ）からなる薄膜であって、誘電体層１１３の表面全体を覆っている。
【００２３】
背面板９１は、背面ガラス基板１０５と、アドレス電極１０７と、誘電体層１２３と、隔壁１０６と、蛍光体層１１５と、導電体層の一例としてガイド電極１０８とからなる。
ちなみに、このガイド電極１０８は、上述した第４の電極に相当するものである。
背面ガラス基板１０５は、背面板９１のベースとなるガラス基板であって、この背面ガラス基板１０５上にアドレス電極１０７が形成される。
【００２４】
アドレス電極１０７は、金属電極（例えば、銀電極あるいはＣｒ−Ｃｕ−Ｃｒ電極）であって、背面ガラス基板１０５上の片面に、ｙ方向を長手方向として、Ａｇを含む導電性の材料を列状に複数形成したものである。
誘電体層１２３は、アドレス電極１０７が形成された側の背面ガラス基板１０５の全面を覆うように形成された誘電物質からなる層であって、一般的に、鉛系低融点ガラスが用いられているが、ビスマス系低融点ガラス、或は鉛系低融点ガラスとビスマス系低融点ガラスの積層物で形成しても良い。
【００２５】
また、この誘電体層１２３上には、隣接するアドレス電極１０７の間隔に合わせて隔壁１０６が形成される。
隔壁１０６は、絶縁性材料からなる部材であって、隣接するアドレス電極１０７同士の間に、アドレス電極１０７と平行してストライプ状に形成されている。
この隔壁１０６は、フォトマスクを用いたスクリーン印刷又はサンドブラスト法などで形成される。
【００２６】
蛍光体層１１５は、隣接する隔壁１０６間、即ち、隔壁溝の壁面に形成されており、紫外線が照射されることにより可視光を発光するものであって、隣接する隔壁１０６どうしの間隙、即ち、隔壁溝の壁面及び誘電体層１２３上に、ＲＧＢのいずれかに対応する蛍光体層１１５が形成されている。
より具体的には、この蛍光体層１１５は、放電された紫外線により赤、緑、青のそれぞれ異なる波長の光を発光する３種があり、隔壁溝の内壁に、赤、緑、青の蛍光体の順で繰り返し塗布されている。
【００２７】
これら赤、緑、青発光の各蛍光体層１１５の材料としては、それぞれ（Ｙ、Ｇｄ）ＢＯ3：Ｅｕ、Ｚｎ2ＳｉＯ4：Ｍｎ及びＢａＭｇ2Ａｌ14Ｏ24：Ｅｕなどの蛍光体が用いられる。
前面板９０及び背面板９１は、重ねられた状態で背面板９１の周囲を封着材により封着されることにより接合され、内部に放電空間が形成される。
【００２８】
放電空間には、Ｈｅ、Ｘｅ、Ｎｅなどの希ガス成分からなる放電ガス（封入ガス）が５００〜６００Ｔｏｒｒ（６６．５〜７９．８ｋＰａ）程度の圧力で封入されている。
隣り合う一対の表示電極１０２及び１０３と１本のアドレス電極１０７とが放電空間を挟んで立体的に交叉する領域が、画像表示に寄与するセルとなる。
点灯させようとするセルのＸ電極とアドレス電極１０７間に電圧が印加されてアドレス放電がなされた後に、隣り合う２つの表示電極１０２及び１０３の組にパルス電圧が印加されることにより維持放電がなされる。
【００２９】
この維持放電により発生した紫外線（波長約１４７ｎｍ）が、蛍光体層１１５に当たることにより、可視光に変換され、セルが点灯することにより、画像が表示される。
ガイド電極１０８は、例えば、Ａｇ粒子及びガラスフリットなどが混成されてなる、厚さ約３μｍ〜５μｍの導電性の膜体であって、後述する製造方法、即ち、転写によって隔壁１０６の頂部１０６ａに形成されている。
【００３０】
このガイド電極１０８には、一定電圧が印加されており、このガイド電極１０８近傍に形成される電界が、クロストークの放電経路上における電位的障壁となり、クロストークの発生が抑制される。
また、このガイド電極１０８に一定電圧を印加する代わりに接地するとしても構わない。
【００３１】
このようにガイド電極１０８を接地することによっても、隣り合うセルにある表示電極間が電位的に隔絶されるため、クロストークの発生が抑制される。
（製造方法）
本実施の形態１におけるＰＤＰ１００の製造方法は、ガイド電極の形成方法に特徴を有している。
【００３２】
以下、ガイド電極の形成方法について説明する。
なお、説明の都合上、背面ガラス基板１０５上には、例えば、文献「プラズマディスプレイ製造技術（株式会社プレスジャーナル発行）」に載されている公知の技術を用いて、既にアドレス電極１０７、蛍光体層１１５、誘電体層１２３及び隔壁１０６が形成されているものとし、特に、隔壁１０６は、焼成後の状態にあるものとする。
１．転写フィルム形成工程
銀ペーストを支持フィルム２０１上に均一な厚みになるように塗布した後、乾燥させ、その上から可撓性を有するカバーフィルム２０３を覆い被せ、上記乾燥させた銀ペースト（以下、「ガイド電極前駆体層」という。）をサンドイッチして転写フィルム２００を形成する。
【００３３】
ちなみに、カバーフィルム２０３は、ガイド電極前駆体層の過度の乾燥及び傷つきなどを防止するためのものであり、これらの発生要因を別の方法により取り除く場合には不要である。
また、このガイド電極前駆体層は、ほとんど流動性はなく、流動性があったとしても、ディスペンサやスクリーン印刷法などで用いられるインクやペーストなどよりもはるかに流動性に乏しく、垂れ落ち難いという性質を有する。
【００３４】
銀ペーストの支持フィルム２０１への塗布に際しては、ローラーコーターによる塗布方法、ドクターブレードなどのブレードコーターによる塗布方法、カーテンコーターによる塗布方法などを用いることができる。
ここで、上記銀ペーストとは、銀粉末、有機バインダー、有機溶剤及びガラスフリットの混合物である。
【００３５】
上記有機バインダーとは、樹脂と溶剤の混合物であって、この樹脂の成分としては、エチルセルロース、アクリル樹脂等が挙げられ、また、溶剤の成分としては、酢酸ｎ−ブチル、ＢＣＡ、ターピネオールなどが挙げられる。
また、ガラスフリットの組成としては、ＰｂＯ−Ｂ2Ｏ3−ＳｉＯ2系、ＺｎＯ−Ｂ2Ｏ3−ＳｉＯ2系、ＰｂＯ−Ｂ2Ｏ3−ＳｉＯ2−Ａｌ2Ｏ3、ＰｂＯ−ＺｎＯ−Ｂ2Ｏ3−ＳｉＯ2系、Ｂｉ2Ｏ3−Ｂ2Ｏ3−ＳｉＯ2系などが挙げられる。
【００３６】
支持フィルム２０１の材質としては、可撓性を有する樹脂が好ましく、例えば、ポリエチレン、ポリプロピレン、ポリスチレン、ポリイミド、ポリビニルアルコール及びポリ塩化ビニルなどが挙げられ、支持フィルム２０１の厚さは例えば２０〜１００μｍである。
カバーフィルム２０３の材質としては、表面に離型処理が施された、例えば、ポリエチレン、ポリプロピレン、ポリスチレン、ポリイミド、ポリビニルアルコール及びポリ塩化ビニルなどが挙げられ、その厚みは、例えば２０〜１００μｍである。
２．圧着工程
図２（Ａ）に示すように、転写フィルム２００からカバーフィルム２０３を剥がし、隔壁１０６の頂部１０６ａ上に、ガイド電極前駆体２０２を重ね合わせ、図２（Ｂ）に示すように、支持フィルム２０１上から加熱ローラ２１０で押圧することにより、ガイド電極前駆体２０２を隔壁１０６の頂部１０６ａ上に熱圧着する（例えば、加熱ローラ２１０の表面温度は６０〜１２０℃、ローラ圧は９８．１ｋＰａ〜４９０．３ｋＰａ）。
【００３７】
なお、加熱ローラ２１０に代えて、加熱された平板を支持フィルム２０１に押し付けても構わない。
２．支持フィルム剥離工程
図２（Ｃ）に示すように、ガイド電極前駆体２０２が部分的に熱圧着された状態の支持フィルム２０１が上方に引き上げられることにより、上記熱圧着が行われている部分のガイド電極前駆体２０２ａが、支持フィルム２０１から剥離して隔壁１０６の頂部１０６ａに残る。
【００３８】
これによって、ガイド電極前駆体２０２が隔壁１０６の頂部１０６ａへと転写される。
３．焼成工程
ガイド電極前駆体２０２が転写された背面板９１を、焼成炉に入れて焼成する。
焼成炉では、ガイド電極前駆体２０２に含まれるガラス成分の軟化点以上の温度で、数分〜数十分間、基板を放置し、その後、降温する。これにより、ガイド電極前駆体２０２中の有機バインダーが気化し、ガラス成分が軟化することによりガイド電極１０８が形成される。
【００３９】
以上のように、本実施の形態１によれば、流動性に乏しいガイド電極前駆体層を隔壁の頂部に熱圧着した後、焼成を行い形状を固定化する、即ち、ガイド電極を形成するので、その形成過程においてガイド電極前駆体層の垂れ落ちが発生し難い。
（実施の形態２）
（構成）
本発明の実施の形態２について、図面を参照しながら詳細に説明する。
【００４０】
図３は、本発明の実施の形態２におけるＰＤＰ３００の概略図である。
ＰＤＰ３００は、実施の形態１におけるＰＤＰ１００の背面板９１に相当する背面板２９１の構成が、当該背面板９１とは異なる。
より具体的には、背面板２９１の蛍光体層及びガイド電極の形状のみがＰＤＰ１００とは異なっている。
【００４１】
以下、ＰＤＰ１００との相違点について説明する。
蛍光体層３１５は、隣り合う隔壁同士で構成される隔壁溝内に形成されており、その形成範囲のうち、隔壁１０６の側面部上に形成されている領域内の隔壁１０６の頂部近傍において、段部３１５ｃが形成されている。
この段部３１５ｃは、図４に示すように、背面ガラス基板１０５と略平行な面（以下、「段部平面３１５ｄ」という。）を有しており、背面ガラス基板１０５から段部平面３１５ｄまでの距離は、背面ガラス基板１０５から隔壁１０６の頂部までの距離が短い。つまり、段部平面３１５ｄの高さは、隔壁１０６の頂部の高さよりも低い。
【００４２】
前記段部平面３１５ｄは、必ずしもミクロ単位で平坦である必要はなく、また、段部平面３１５ｄが若干傾斜していてもよい。
ちなみに、段部３１５ｃを設けることにより、従来に比べ、蛍光体層の表面積が若干小さくなるが、表面積が減少することとなるエリアは、発光にあまり寄与しない部分であるため、発光効率の低下は無視できる範囲にある。
【００４３】
ガイド電極１０８は、隔壁１０６の頂部１０６ａと、この頂部１０６ａに対向する前面板９０の表面との間を放電路とするクロストークの発生を抑制する、厚さが約３μｍ〜５μｍの導電性材料からなる膜体であり、原則的には、隔壁１０６の頂部１０６ａに形成されているが、部分的に頂部１０６ａから段部３１５ｃにかけて形成されている垂れ落ち部１０８ａが存在する場合がある。
（製造方法）
本実施の形態におけるＰＤＰ３００の製造方法は、蛍光体層３０１の形成方法のみが実施の形態１におけるＰＤＰ１００の製造方法とは異なる。
【００４４】
以下、従来のＰＤＰ１００の製造方法との相違点について説明する。
なお、説明の都合上、背面ガラス基板１０５上には、既にアドレス電極１０７、誘電体層１２３及び隔壁１０６が形成されているものとし、特に、隔壁１０６は、焼成後の状態にあるものとする。
１．蛍光体塗布工程
従来工法、例えば、スクリーン印刷法またはディスペンサを用いる方法などにより、隣り合う隔壁間の溝に、Ｒ、Ｇ、Ｂ各色の蛍光体インクまたは蛍光体ペーストを順次塗布する。
２．蛍光体焼成工程
背面ガラス基板１０５を約５００℃に加熱することにより、前記蛍光体インクまたは蛍光体ペーストを焼成して、蛍光体インク内のバインダーとしての樹脂成分等を除去することにより蛍光体層３１５を形成する。
３．蛍光体層段部形成工程
図５に示すように、円筒の弾性体の表面に粘着性を有する回転自在な直径約５ｃｍのローラ２００を隔壁１０６の頂部１０６ａに押し付けつつ、移動させることにより、隔壁１０６の頂部１０６ａ近傍に形成された蛍光体層３１５の一部がローラ表面に付着し、剥離されて段部３１５ｃが形成される。
【００４５】
このとき、前記押圧力が大きいほど、ローラ２００の表面の沈み込み量Ｈｔの値が大きくなるので、より深く蛍光体層３１５が剥離されることとなり、段部３１５ｃの段部平面３１５ｄの位置が背面ガラス基板１０５側、即ち、下側に移動する。
より具体的には、沈み込み量Ｈｔを約０．２ｍｍに調整することにより、隔壁の頂部１０６ａから約２０μｍ下がった位置に、段部３１５ｃの段部平面３１５ｄが形成され、段部平面３１５ｄの高さＨｐは、隔壁１０６の頂部１０６ａの高さＨBよりも低くなる。
【００４６】
前記ローラ２００の材質としては、ブチル系合成ゴムやシリコーンゴムなどが挙げられるが、これに限らず、適度な弾性を有しつつ粘着特性に優れた材質であればよい。
なお、ローラ２００は、表面に粘着性を有する材料やシートが弾性体を有する円筒体表面に配設されてなるとしてもよい。
４．転写フィルム形成工程
実施の形態１において説明した転写フィルム形成工程と同様の工程により、ガイド電極前駆体２０２が支持フィルム２０１とカバーフィルム２０３とでサンドイッチされた転写フィルム２００を形成する。
５．圧着工程
図６（Ａ）に示すように、転写フィルム２００からカバーフィルム２０３を剥がし、隔壁１０６の頂部１０６ａ上に、ガイド電極前駆体２０２を重ね合わせ、図６（Ｂ）に示すように、支持フィルム２０１上から加熱ローラ２１０で押圧することにより、ガイド電極前駆体２０２を隔壁１０６の頂部１０６ａ上に熱圧着する（例えば、加熱ローラ２１０の表面温度は６０〜１２０℃、ローラ圧は９８．１ｋＰａ〜４９０．３ｋＰａ）。
６．支持フィルム剥離工程
図６（ｃ）に示すように、ガイド電極前駆体２０２が部分的に熱圧着された状態の支持フィルム２０１が上方に引き上げられることにより、熱圧着されている部分のガイド電極前駆体２０２ａが、支持フィルム２０１から剥離して隔壁１０６の頂部１０６ａに残る。
【００４７】
これによって、ガイド電極前駆体２０２が隔壁１０６の頂部１０６ａへと転写される。
このとき、万が一、ガイド電極前駆体２０２のある部分（以下、「垂れ落ち部２０２ｃ」という。）が隔壁１０６の頂部１０６ａから垂れ落ちた場合であっても、垂れ落ちて行く先には、蛍光体層３１５の段部３１５ｃがあり、隔壁１０６の頂部１０６ａと略平行な段部平面３１５ｄに当たることにより、垂れ落ちが食い止められるので、垂れ落ち部２０２ｃが段部３１５ｃよりも下側に形成されない。
７．焼成工程
ガイド電極前駆体２０２が転写された背面板２９１を、焼成炉に入れて焼成する。
【００４８】
焼成炉では、ガイド電極前駆体２０２に含まれるガラス成分の軟化点以上の温度で、数分〜数十分間、基板を放置し、その後、降温する。
これにより、ガイド電極前駆体２０２中の有機バインダーが気化し、ガラス成分が軟化することによりガイド電極１０８が形成される。
（蛍光体層に段部を設ける目的）
本実施の形態２におけるＰＤＰ３００では、実施の形態１のように、隔壁１０６の頂部１０６ａにガイド電極前駆体層を単に転写し、焼成するのではなく、転写の実施に先行して蛍光体層３１５の隔壁１０６の側面部に形成された部分に段部３１５ｃを設けているので、ガイド電極前駆体２０２を隔壁１０６の頂部１０６ａに転写する際、前記頂部１０６ａから導電性材料が前記側面部へと垂れ落ちても、垂れ落ちてくる導電性材料と段部３１５ｃの段部平面３１５ｄとが接触して垂れ落ちを食い止められることとなり、段部３１５ｃから背面ガラス基板１０５、即ち、下側に垂れ落ち難くなり、ガイド電極１０８の形成時における歩留まりがより向上する。
【００４９】
ちなみに、蛍光体層３１５の段部の上側には、蛍光体層３１５が全て除去されている場合や、蛍光体層が隔壁１０６の側面部に僅かに残っている場合などがある。
（蛍光体層段部形成工程における段部の高さについて）
発明者らは、蛍光体層段部形成工程において、ローラ２００の沈み込み量Ｈｔを変化させた場合の段部３１５ｃの高さを調査した。
【００５０】
より具体的には、ローラ２００の押圧力を調整し、沈み込み量Ｈｔを約０．１ｍｍに設定した場合、段部３１５ｃの段部平面３１５ｄの面積は、沈み込み量Ｈｔを約０．２ｍｍに調整する場合よりも小さくなっているものの、隔壁の頂部１０６ａと略同じ高さに形成されることが判明した。
これにより、隔壁の頂部１０６ａの面積が、ローラで押圧しない場合よりも拡大するため、隔壁１０６の頂部１０６ａに転写した導電性材料が、隔壁の側面部に垂れ難くなる傾向になる。
【００５１】
また、蛍光体層３１５における段部３１５ｃの段部平面３１５ｄの位置を、隔壁１０６の頂部１０６ａからの距離が３０μｍを超える低い位置に設定した場合、発光効率の低下が顕著になる傾向を確認した。
以上のことから、蛍光体層３１５における段部３１５ｃの段部平面３１５ｄは、隔壁１０６の頂部１０６ａから下方、即ち、背面ガラス基板１０５側へ、０μｍ〜３０μｍの低い位置に設けることが望ましい。
【００５２】
ただし、ローラによる押圧により様々な条件設定を行うことによって、このような形状が得られる。
前記条件設定とは、例えば、蛍光体材質、ゴムローラ表面の粘着力、ゴム弾性係数や沈み込み量などである。
（変形例）
本実施の形態２における蛍光体層段部形成工程では、弾性を有し、表面に粘着性を有するローラ２００を蛍光体層に押し当てることにより、蛍光体層３１５の一部を剥離させて段部３１５ｃを形成していたが、ローラは、このようなものに限らず、例えば、図７に示すように、円筒形状の本体部２２１の表面に弾力性のある起毛２２２を有するローラ２２０を回転させながら、隔壁１０６の頂部１０６ａに接触させつつ、隔壁の配設方向と同方向、即ち、同種の蛍光体層が形成されている方向に沿って移動させることにより、隔壁１０６の頂部１０６ａ近傍の蛍光体層３１５を前記起毛２２２によって掻き取り（以下、「ラビング」という。）、段部３１５ｃを形成しても構わない。
【００５３】
起毛２２２の材料としては、例えば、布ベースに植毛されたレーヨン繊維などが挙げられる。
この場合、前記起毛２２２によってラビングされた蛍光体層３１５の屑が、隣接する隔壁１０６の間に落ち込むので、落ち込んだ屑を除去する除去工程が必要となるが、ローラ２２０を同種の蛍光体層が形成されている方向に沿って移動させることにより、剥離した蛍光体層の種別と、剥離した蛍光体層が落ち込む蛍光体層の種別とが一致するので、そのまま隔壁間に残る場合であっても、混色が起きないこととなり、前記除去工程を設けなくてもよい。
【００５４】
なお、前記ラビングの実施後、ラビングにより発生した蛍光体層３１５の屑を除去する場合には、ローラ２２０の移動方向は、基本的には、どのような方向であっても構わず、例えば、井桁形状の隔壁の対角方向にローラ２２０を移動させても構わない。
隔壁１０６の頂部１０６ａから蛍光体層３１５に形成される段部３１５ｃの段部平面３１５ｄまでの距離とあるいは幅は、少なくとも隔壁１０６、蛍光体層３１５及び起毛２２２の材料が同じ場合、ラビング布厚さを含むローラ２２０の径、回転速度、沈み込み量、ローラ掛けの回数及び移動方向を設定することにより決められる。
【００５５】
例えば、高さ約１２０μｍ、幅約２５μｍの頂部１０６ａを有する隔壁１０６の側面部に形成した蛍光体層３１５がある場合、長さ約１ｍｍのレーヨン繊維を植毛したラビング布を直径約１０ｃｍのローラ２２０に巻き付け、ローラ回転速度を５０回転／分、繊維先端からの沈み込み量が約０．１ｍｍで、背面板９１の隔壁１０６の配設方向に往復１回ローラ掛けした場合、隔壁１０６の頂部１０６ａより下方側へ１０〜２０μｍの距離に位置し、かつ、幅が１０〜１５μｍのほぼ平坦な段部平面３１５ｄが形成された。
【００５６】
前記ラビングの条件は、蛍光体層に前記段部平面３１５ｄを形成する最適な条件で設定されるものであり、前記の条件は一例に過ぎない。
（実施の形態３）
実施の形態３におけるＰＤＰは、構造的には実施の形態２におけるＰＤＰ１００と同一であり、また、製造方法についても、（２．蛍光体焼成工程）と（３．蛍光体層段部形成工程）の順序が入れ替わり、蛍光体層段部形成工程における実施内容に若干の違いがあることを除き、実施の形態２におけるＰＤＰ３００の製造方法と同一である。
【００５７】
以下、実施の形態３における蛍光体層段部形成工程及び蛍光体焼成工程について説明する。
１．蛍光体層段部形成工程
本蛍光体層段部形成工程は、隣り合う隔壁１０６同士の間に、蛍光体ペーストが塗布される蛍光体塗布工程と、蛍光体焼成工程との間において実施される。
【００５８】
より具体的には、弾性を有する回転自在なローラを隔壁１０６の頂部１０６ａに押し付けつつ、移動させることにより、焼成前の蛍光体層３１５の中で、隔壁１０６の頂部１０６ａ近傍に形成された部分を下方に押しやって変形させ、段部３１５ｃが形成される。
このため、前記ローラの表面は、特に粘着性を必要とせず、逆に、剥離性が求められる。
２．蛍光体焼成工程
背面ガラス基板１０５を約５００℃に加熱することにより、段部が形成された蛍光体ペーストを焼成して、蛍光体インク内のバインダーとしての樹脂成分等を除去することにより蛍光体層３１５を形成する。
【００５９】
なお、先に述べた実施の形態１、２及び３では、隔壁がストライプ状に配設されている構造の隔壁１０６の頂部１０６ａにガイド電極を形成する場合について記載したが、井桁状の隔壁が配設され、その頂部にガイド電極が形成されるＰＤＰであっても、実施の形態１、２及び３までに記載した製造方法により対応することができる。
また、実施の形態１、２及び３においては、ガイド電極１０８の形成位置は、隔壁１０６の頂部１０６ａであるとしたが、これはあくまで例示に過ぎず、例えば、前面板９０とガイド電極１０８との電気的絶縁をさらに向上させるために、隔壁１０６の頂部１０６ａに形成したガイド電極１０８上に、さらに、隔壁を形成することも考えられ、このような場合には、結果的にガイド電極が隔壁の高さ方向の中間に位置することとなる。
【００６０】
このように隔壁の高さ方向の中間にガイド電極が位置する場合であっても、実施の形態１〜３までに記載したＰＤＰの製造方法が適用可能であることは言うまでもない。
【産業上の利用可能性】
【００６１】
本願発明は、テレビジョン及びコンピュータ用モニタなどに用いられる表示デバイスに適用可能である。
【図面の簡単な説明】
【００６２】
【図１】本実施の形態１におけるＰＤＰの概略図である。
【図２】本実施の形態１におけるガイド電極の形成方法を説明する図である。
【図３】本実施の形態２における蛍光体層形成方法を説明する図である。
【図４】本実施の形態２における蛍光体層及びガイド電極の形状を説明する図である。
【図５】本実施の形態２における蛍光体層段部形成工程について説明する図である。
【図６】本実施の形態２におけるガイド電極の形成方法を説明する図である。
【図７】本実施の形態２における蛍光体層段部形成工程の変形例について説明する図である。
【図８】一般的な交流型（ＡＣ型）ＰＤＰの概略図である。
【図９】隔壁頂部に電極を形成する一般的な方法ついて説明する図である。
【図１０】隔壁頂部に電極を形成する場合の問題について説明する図である。
【符号の説明】
【００６３】
９０    前面板
９１    背面板
１００    ＰＤＰ
１０１    前面ガラス基板
１０２    表示電極
１０５    背面ガラス基板
１０６    隔壁
１０６ａ  頂部
１０７    アドレス電極
１０８    ガイド電極
１０８ａ  垂れ落ち部
１１３    誘電体層
１１４    保護層
１１５    蛍光体層
１２３    誘電体層
２００    ローラ
２００    転写フィルム
２０１    支持フィルム
２０２    ガイド電極前駆体
２０２ａ  ガイド電極前駆体
２０２ｃ  垂れ落ち部
２０３    カバーフィルム
２１０    加熱ローラ
２２０    ローラ
２２１    本体部
２２２    起毛
２９１    背面板
３００    ＰＤＰ
３０１    蛍光体層
３１５    蛍光体層
３１５ｃ  段部
３１５ｄ  段部平面
【図１】
2005310446.tif 000003
【図２】
2005310446.tif 000004
【図３】
2005310446.tif 000005
【図４】
2005310446.tif 000006
【図５】
2005310446.tif 000007
【図６】
2005310446.tif 000008
【図７】
2005310446.tif 000009
【図８】
2005310446.tif 000010
【図９】
2005310446.tif 000011
【図１０】
2005310446.tif 000012